ОСНОВА, ПОКРЫТАЯ КОМПОЗИТОМ НА ОСНОВЕ ХИМИЧЕСКИ ОСАЖДЕННОГО НИКЕЛЯ, И СПОСОБ ЕЕ ПОЛУЧЕНИЯ

1. Способ нанесения на основу износостойких частиц посредством химического осаждения никеля (Ni), включающий:
погружение основы в ванну, обеспеченную в ячейке, причем эта ванна содержит соль Ni;
добавление в ванну частиц кубического нитрида бора (кBN), имеющих заданный размер так, что получают заданную концентрацию кBN;
выдержку основы в ванне с частицами кBN в течение заданного времени и
удаление основы из ванны, при этом удаленная основа имеет покрытие из кBN и Ni в первом диапазоне.
2. Способ по п.1, в котором заданный размер составляет от 6 до 20 мкм для более чем половины частиц кBN, заданная концентрация составляет от 18 до 25 г/л, а первый диапазон составляет от 50 до 200 мкм.
3. Способ по п.1, в котором заданный размер составляет от 6 до 20 мкм для более чем половины частиц кBN, заданная концентрация составляет примерно от 8 до 15 г/л, а первый диапазон составляет от 50 до 200 мкм.
4. Способ по любому из предшествующих пп.1-3, дополнительно включающий:
подачу дополнительного количества частиц кBN в ванну в ходе осаждения покрытия на основу для компенсирования тех частиц кBN, которые осаждены на основу.
5. Способ нанесения на основу покрытия с износостойкими частицами посредством химического осаждения никеля (Ni), включающий:
погружение основы в ванну, обеспеченную в ячейке, причем эта ванна содержит соль Ni;
добавление в ванну частиц кубического нитрида бора (кBN), имеющих заданный размер и заданную концентрацию, и частиц гексагонального нитрида бора (гBN), имеющих заданный размер и заданную концентрацию;
выдержку основы в ванне с частицами кBN и частицами гBN в течение заданного периода времени и
удаление основы из ванны, при этом удаленная основа имеет покрытие из кBN, гBN и Ni в первом диапазоне.
6. Способ по п.5, в котором заданный размер более чем половины частиц кBN составляет от 6 до 12 мкм, а заданная концентрация частиц кBN в ванне составляет от 18 до 25 г/л; заданный размер более чем половины частиц гBN составляет от 6 до 10 мкм, а заданная концентрация частиц гBN в ванне составляет от 8 до 45 г/л и первый диапазон составляет от 50 до 200 мкм.
7. Способ по п.5 или 6, в котором заданный размер более чем половины частиц кBN составляет от 6 до 12 мкм, заданная концентрация частиц кBN в ванне составляет от 8 до 15 г/л; заданный размер более чем половины частиц гBN составляет от 6 до 10 мкм, заданная концентрация частиц гBN в ванне составляет от 8 до 15 г/л; и первый диапазон составляет от 50 до 200 мкм.
8. Способ по п.7, дополнительно включающий:
подачу в ванну дополнительного количества частиц кBN и гBN во время нанесения покрытия на основу для компенсирования тех частиц, которые осаждены на основу.
9. Основа, содержащая:
покрытие, включающее износостойкие частицы, нанесенное на эту основу посредством химического осаждения никеля (Ni), при этом покрытие включает частицы кубического нитрида бора (кBN), более половины которых имеют размер от 6 до 20 мкм.
10. Основа, содержащая:
покрытие, включающее износостойкие частицы, нанесенное на эту основу посредством химического осаждения никеля (Ni), при этом покрытие включает частицы гексагонального нитрида бора (гBN) и частицы кубического нитрида бора (кBN), где более половины частиц кBN имеют размер от 6 до 12 мкм, а более половины частиц гBN имеют размер от 6 до 10 мкм.